(57)【要約】【課題】放熱性に優れ、導体層と絶縁層との実用的接着強度を有し、更にフレキシブル配線基板として使用しうる耐屈曲性の良好なフレキシブル基板用積層体及びその製造方法の提供。【解決手段】ポリイミド樹脂層の片面又は両面に導体層を有するフレキシブル基板用積層体において、前記ポリイミド樹脂層が導体層に直接形成され、かつ、ポリイミド樹脂層中に熱伝導性フィラーを３０〜８０ｗｔ％含有させる。ポリイミド樹脂層は、熱伝導性フィラーを含有するポリアミック酸溶液を導体層上に直接塗布し、乾燥及び硬化して形成する。【選択図】なし【特許請求の範囲】
【請求項１】
ポリイミド樹脂層の片面又は両面に導体層を有するフレキシブル基板用積層体において、前記ポリイミド樹脂層が導体層に直接形成され、かつ、ポリイミド樹脂層中に熱伝導性フィラーを３０〜８０ｗｔ％含有することを特徴とするフレキシブル基板用積層体。
【請求項２】
ポリイミド樹脂層の厚みが１０〜５０μｍの範囲にあり、熱伝導率がポリイミド樹脂層の厚み方向で０．２Ｗ／ｍＫ以上である請求項１記載のフレキシブル基板用積層体。
【請求項３】
熱伝導性フィラーがシリカ、アルミナ、窒化アルミニウム、窒化ホウ素、窒化ケイ素及びマグネシアから選ばれる少なくとも１種類以上の球状フィラーであり、平均粒子径が０．３〜１５μｍの範囲にある請求項１又は２記載のフレキシブル基板用積層体。
【請求項４】
導体層上に熱伝導性フィラーを含有するポリアミック酸溶液を直接塗布し、乾燥及び硬化して導体層上に熱伝導性フィラーを３０〜８０ｗｔ％含有するポリイミド樹脂層を形成することを特徴とするフレキシブル基板用積層体の製造方法。
【請求項５】
フィラーを含有するポリアミック酸溶液が、溶媒中にフィラーを分散させながらジアミンと酸無水物とを添加するものである請求項４のフレキシブル基板用積層体の製造方法。
【請求項６】
ポリイミド樹脂層の厚みが１０〜５０μｍの範囲にあり、熱伝導率がポリイミド樹脂層の厚み方向で０．２Ｗ／ｍＫ以上である請求項４又は５記載のフレキシブル基板用積層体の製造方法。
【請求項７】
熱伝導性フィラーがシリカ、アルミナ、窒化アルミニウム、窒化ホウ素、窒化ケイ素及びマグネシアから選ばれる少なくとも１種類以上の球状フィラーであり、平均粒子径が０．３〜１５μｍの範囲にある請求項４〜６いずれか記載のフレキシブル基板用積層体の製造方法。
【発明の詳細な説明】
【技術分野】
【０００１】
本発明は、放熱性に優れた、フレキシブル回路基板に好適なフレキシブル基板用積層体とその製造方法に関するものである。
【背景技術】
【０００２】
近年、携帯電話に代表される電子機器の小型化、軽量化に対する要求は益々高まってきており、機器の小型化、軽量化に有利なフレキシブル回路基板は電子技術分野において広く使用されるようになってきている。そして、その中でもポリイミド樹脂を絶縁層とするフレキシブル回路基板は、その耐熱性、耐薬品性などが良好なことから従来から広く用いられている。最近では電子機器の小型化により、回路の集積度は上がってきており、情報処理の高速化とも相まって、機器内に生じる熱の放熱手段が注目されている。
そこで、放熱性に優れたフレキシブル回路基板を提供するために、絶縁層を構成するポリイミドフィルムに関し、厚み方向の熱伝導率を０．１Ｗ／ｍ以上とする検討がなされている（特許文献１参照）。また、熱伝導性フィラーを含有する熱伝導性ポリイミドフィルムに関して、シロキサンジアミンから誘導されるポリイミドに熱伝導性フィラーが分散されたポリイミドフィルム複合材料が特許文献２に記載されている。
しかし、これらのポリイミドフィルムを銅箔などの導体層に積層しフレキシブル基板用積層体としようとする場合、通常、エポキシ系接着剤や熱可塑性樹脂を接着剤として用いる必要がある。この接着層の介在は、導体層に生じる熱の放熱を阻害する要因になるばかりでなく、フレキシブル基板として求められる屈曲性などの諸特性の低下を招くため、接着剤を用いず、かつ、導体層と絶縁層との実用的接着強度を有するフレキシブル基板用積層体の提供が望まれていた。
【特許文献１】特開２００６−２７４０４０号公報
【特許文献２】特開２００６−１６９５３３号公報
【発明の開示】
【発明が解決しようとする課題】
【０００３】
本発明は、導体層に直接熱伝導性フィラーを含有するポリイミド樹脂層が設けられた、放熱性に優れ、導体層と絶縁層との実用的接着強度を有し、更にフレキシブル配線基板として使用しうる耐屈曲性の良好なフレキシブル基板用積層体を提供することを目的とする。
【課題を解決するための手段】
【０００４】
上記課題を解決するために検討を重ねた結果、本発明者等は、ポリイミド樹脂層中に、熱伝導性フィラーを含有させ、かつ、このポリイミド樹脂層を導体層に直接形成することで、上記課題を解決し得ることを見出し本発明を完成するに至った。すなわち、本発明は、ポリイミド樹脂層の片面又は両面に導体層を有するフレキシブル基板用積層体において、前記ポリイミド樹脂層が導体層に直接形成され、かつ、ポリイミド樹脂層中に熱伝導性フィラーを３０〜８０ｗｔ％含有することを特徴とするフレキシブル基板用積層体である。
【０００５】
また、本発明は、導体層上に熱伝導性フィラーを含有するポリアミック酸溶液を直接塗布し、乾燥及び硬化して導体層上に前記熱伝導性フィラーを３０〜８０ｗｔ％含有するポリイミド樹脂層を形成することを特徴とするフレキシブル基板用積層体の製造方法でもある。
【発明の効果】
【０００６】
本発明によれば、放熱性に優れ、フレキシブル回路基板に好適に用いられるフレキシブル基板用積層体を提供することができる。このフレキシブル基板用積層体は、接着層を有さず、良好な放熱性を示し、屈曲性にも優れることから、これらの特性が求められる携帯電話や、ノートパソコンなどの小型電子機器に好適に用いることができる。
【発明を実施するための最良の形態】
【０００７】
以下、本発明のフレキシブル基板用積層体について詳細に説明する。
本発明のフレキシブル基板用積層体は、ポリイミド樹脂層の片面又は両面に導体層を有する積層体である。導体層としては、銅、アルミニウム、鉄、銀、パラジウム、ニッケル、クロム、モリブデン、タングステン、亜鉛およびそれらの合金等の導電性金属箔を挙げることができ、これらの中でも銅箔又は銅を９０％以上含む合金銅箔が好ましく用いられる。導体層の好ましい厚み範囲は、５〜５０μｍであり、８〜３５μｍの範囲がより好ましい。
【０００８】
ポリイミド樹脂層中には、熱伝導性フィラーを一定割合で含有する。熱伝導性フィラーとしては、高熱伝導性のフィラーが好ましく、具体的には、アルミニウム、銅、ニッケル、シリカ、ダイヤモンド、アルミナ、マグネシア、ベリリア、窒化ホウ素、窒化アルミニウム、窒化ケイ素、炭化ケイ素が挙げられるが、これらの中でも、シリカ、アルミナ、窒化アルミニウム、窒化ホウ素、窒化ケイ素及びマグネシアから選ばれる少なくとも１種類以上の球状フィラーであることが好ましい。ポリイミド樹脂層中の熱伝導性フィラーの平均粒子径は、０．３〜１５μｍの範囲にあることが好ましく、１〜８μｍの範囲にあることがより好ましい。熱伝導性フィラーの平均粒子径が０．３μｍに満たないと、個々のフィラー内部での熱伝導が小さくなり、結果としてポリイミド樹脂層の熱伝導率が向上しない。また、粒子同士が凝集を起こしやすくなり、均一に分散させることが困難となる。一方、１５μｍを越えると、ポリイミド樹脂層への可能な充填率が低下し、かつフィラー界面によりポリイミド樹脂層が脆くなる傾向にある。
【０００９】
ポリイミド樹脂層中における熱伝導性フィラーの含有割合は３０〜８０ｗｔ％の範囲であることが必要であり、４０〜７０ｗｔ％の範囲であることが好ましい。熱伝導性フィラーの含有割合が、３０ｗｔ％に満たないと、フレキシブル回路基板とした際の放熱特性が十分でなく、また、８０ｗｔ％を超えると屈曲性などの低下が顕著となり、また、ポリイミド樹脂層の強度も低下する。
【００１０】
本発明では、ポリイミド樹脂層中に熱伝導性フィラーを含有させ、更にポリイミド樹脂層が導体層に直接形成されていることが必要である。このような構造体は、フィラーを含有するアミック酸溶液を、導体層上に直接塗布し、乾燥及び硬化することによって得ることができる。導体層上へのポリアミック酸溶液の塗布は、公知の方法で行うことが出来、例えば、バーコード方式、グラビアコート方式、ロールコート方式、ダイコート方式等から適宜選択して採用することができる。
【００１１】
塗布された上記ポリアミック酸溶液は、１４０℃以下の温度で乾燥し、一定以上の溶媒を除去した後、更に高温で硬化（イミド化）のための熱処理を行いポリイミド樹脂層とすることができる。硬化のための熱処理条件は、１５０℃〜３６０℃で、段階的に１５〜２０分程度行うことが好ましい。
【００１２】
本発明において、導体上に塗布されるフィラーを含有するポリアミック酸溶液は、例えば、予め重合した溶媒を含むポリアミック酸溶液に上記熱伝導性フィラーの中から適宜選択された少なくとも１種の熱伝導性フィラーを一定量添加し、攪拌装置などで分散させることで調製する方法や、溶媒中に上記熱伝導性フィラーの中から適宜選択された少なくとも１種の熱伝導性フィラーを分散させながらジアミンと酸無水物を添加し重合を行い調製する方法が挙げられる。熱伝導性フィラーの分散性の観点からは、後者の溶媒中に熱伝導性フィラーを分散させた後、攪拌させながらポリイミド原料であるジアミンと酸無水物を添加し反応を進行させる方法が望ましい。
【００１３】
ポリアミック酸溶液は、公知のジアミンと酸無水物とを溶媒の存在下で重合して製造することができる。用いられる溶媒には、Ｎ，Ｎ−ジメチルアセトアミド、ｎ−メチルピロリジノン、２−ブタノン、ジグライム、キシレン等が挙げられ、１種若しくは２種以上併用することもできる。
【００１４】
用いられるジアミンとしては、例えば、４，６−ジメチル−ｍ−フェニレンジアミン、２，５−ジメチル−ｐ−フェニレンジアミン、２，４−ジアミノメシチレン、４，４’−メチレンジ−ｏ−トルイジン、４，４’−メチレンジ−２，６−キシリジン、４，４’−メチレン−２，６−ジエチルアニリン、２，４−トルエンジアミン、ｍ−フェニレンジアミン、ｐ−フェニレンジアミン、４，４’−ジアミノジフェニルプロパン、３，３’−ジアミノジフェニルプロパン、４，４’−ジアミノジフェニルエタン、３，３’−ジアミノジフェニルエタン、４，４’−ジアミノジフェニルメタン、３，３’−ジアミノジフェニルメタン、２，２−ビス［４−（４−アミノフェノキシ）フェニル］プロパン４，４’−ジアミノジフェニルスルフィド、３，３’−ジアミノジフェニルスルフィド、４，４’−ジアミノジフェニルスルホン、３，３’−ジアミノジフェニルスルホン、４，４’−ジアミノジフェニルエーテル、３，３−ジアミノジフェニルエーテル、１，３−ビス（３−アミノフェノキシ）ベンゼン、１，３−ビス（４−アミノフェノキシ）ベンゼン、１，４−ビス（４−アミノフェノキシ）ベンゼン、ベンジジン、３，３’−ジアミノビフェニル、３，３’−ジメチル−４，４’−ジアミノビフェニル、３，３’−ジメトキシベンジジン、４，４’−ジアミノ−ｐ−テルフェニル、３，３’−ジアミノ−ｐ−テルフェニル、ビス（ｐ−アミノシクロヘキシル）メタン、ビス（ｐ−β−アミノ−ｔ−ブチルフェニル）エーテル、ビス（ｐ−β−メチル−δ−アミノペンチル）ベンゼン、ｐ−ビス（２−メチル−４−アミノペンチル）ベンゼン、ｐ−ビス（１，１−ジメチル−５−アミノペンチル）ベンゼン、１，５−ジアミノナフタレン、２，６−ジアミノナフタレン、２，４−ビス（β−アミノ−ｔ−ブチル）トルエン、２，４−ジアミノトルエン、ｍ−キシレン−２，５−ジアミン、ｐ−キシレン−２，５−ジアミン、ｍ−キシリレンジアミン、ｐ−キシリレンジアミン、２，６−ジアミノピリジン、２，５−ジアミノピリジン、２，５−ジアミノ−１，３，４−オキサジアゾール、ピペラジン、２，２’−ジメチル−４，４’−ジアミノビフェニル、３，７−ジアミノジベンゾフラン、１，５−ジアミノフルオレン、ジベンゾ−ｐ−ジオキシン−２，７−ジアミン、４，４’−ジアミノベンジルなどが挙げられる。
【００１５】
また、酸無水物としては、例えば、ピロメリット酸二無水物、３，３’，４，４’−ベンゾフェノンテトラカルボン酸二無水物、２，２’，３，３’−ベンゾフェノンテトラカルボン酸二無水物、２，３，３’，４’−ベンゾフェノンテトラカルボン酸二無水物、ナフタレン−１，２，５，６−テトラカルボン酸二無水物、ナフタレン−１，２，４，５−テトラカルボン酸二無水物、ナフタレン−１，４，５，８−テトラカルボン酸二無水物、ナフタレン−１，２，６，７−テトラカルボン酸二無水物、４，８−ジメチル−１，２，３，５，６，７−ヘキサヒドロナフタレン−１，２，５，６−テトラカルボン酸二無水物、４，８−ジメチル−１，２，３，５，６，７−ヘキサヒドロナフタレン−２，３，６，７−テトラカルボン酸二無水物、２，６−ジクロロナフタレン−１，４，５，８−テトラカルボン酸二無水物、２，７−ジクロロナフタレン−１，４，５，８−テトラカルボン酸二無水物、２，３，６，７−テトラクロロナフタレン−１，４，５，８−テトラカルボン酸二無水物、１，４，５，８−テトラクロロナフタレン−２，３，６，７−テトラカルボン酸二無水物、３，３’，４，４’−ビフェニルテトラカルボン酸二無水物、２，２’，３，３’−ビフェニルテトラカルボン酸二無水物、２，３，３’，４’−ビフェニルテトラカルボン酸二無水物、３，３”，４，４”−ｐ−テルフェニルテトラカルボン酸二無水物、２，２”，３，３”−ｐ−テルフェニルテトラカルボン酸二無水物、２，３，３”，４”−ｐ−テルフェニルテトラカルボン酸二無水物、２，２−ビス（２，３−ジカルボキシフェニル）−プロパン二無水物、２，２−ビス（３，４−ジカルボキシフェニル）−プロパン二無水物、ビス（２，３−ジカルボキシフェニル）エーテル二無水物、ビス（２，３−ジカルボキシフェニル）メタン二無水物、ビス（３．４−ジカルボキシフェニル）メタン二無水物、ビス（２，３−ジカルボキシフェニル）スルホン二無水物、ビス（３，４−ジカルボキシフェニル）スルホン二無水物、１，１−ビス（２，３−ジカルボキシフェニル）エタン二無水物、１，１−ビス（３，４−ジカルボキシフェニル）エタン二無水物、ペリレン−２，３，８，９−テトラカルボン酸二無水物、ペリレン−３，４，９，１０−テトラカルボン酸二無水物、ペリレン−４，５，１０，１１−テトラカルボン酸二無水物、ペリレン−５，６，１１，１２−テトラカルボン酸二無水物、フェナンスレン−１，２，７，８−テトラカルボン酸二無水物、フェナンスレン−１，  ２，６，７−テトラカルボン酸二無水物、フェナンスレン−１，２，９，１０−テトラカルボン酸二無水物、シクロペンタン−１，２，３，４−テトラカルボン酸二無水物、ピラジン−２，３，５，６−テトラカルボン酸二無水物、ピロリジン−２，３，４，５−テトラカルボン酸二無水物、チオフェン−２，３，４，５−テトラカルボン酸二無水物、４，４’−オキシジフタル酸二無水物、２，３，６，７−ナフタレンテトラカルボン酸二無水物などが挙げられる。
【００１６】
ジアミン、酸無水物はそれぞれその１種のみを使用してもよく２種以上を併用して使用することもできる。本発明では、ポリイミド樹脂層に熱伝導性フィラーを含有するため、ポリイミド樹脂の優れた耐熱性や寸法安定性を維持しながら、その機械的強度を保持させる必要がある。そのような観点から、ジアミン成分に２，２’−ジメチル−４，４’−ジアミノビフェニルを主成分とし、これに１，３−ビス（３−アミノフェノキシ）ベンゼン、１，３−ビス（４−アミノフェノキシ）ベンゼン、１，４−ビス（４−アミノフェノキシ）ベンゼン、３，４’−ジアミノジフェニルエーテル及び４，４’−ジアミノジフェニルエーテルから選択される少なくとも１種のジアミンを併用し、酸無水物にピロメリット酸二無水物を主成分として用いることが好ましい。
【００１７】
ポリイミド絶縁層は、熱伝導性フィラーを含有するポリアミック酸状態で金属箔上に直接塗布して形成することが好ましく、この際、重合された樹脂粘度を５，０００ｃＰｓ〜５０，０００ｃＰｓの範囲とすることが好ましい。このように製造されたフレキシブル基板用積層体は導体層を片面のみに有する片面フレキシブル基板用積層体としてもよく、また、導体層を両面に有する両面フレキシブル基板用積層体とすることもできる。これら配線基板用積層体において、導体層に銅箔を使用したものは、それぞれ片面銅張積層板、両面銅張積層板と呼ばれている。両面配線基板用積層体は、片面配線基板用積層体を形成後、導体層となる金属箔を熱プレスにより圧着する方法、２枚の片面配線基板用積層体間に熱可塑性の接着性樹脂や熱可塑性ポリイミドフィルムを挟み熱プレスにより圧着する方法等によって得ることができるが、本発明においては、この場合においても導体層と熱伝導性フィラーを含有するポリイミド樹脂層とが直接接していることが重要である。
ポリイミド樹脂層の好ましい厚みは、１０〜５０μｍの範囲であり、１５〜４０μｍの範囲がより好ましい。ポリイミド樹脂層の厚みが１０μｍに満たないと、放熱性が十分でなく、５０μｍを超えると耐屈曲性が低下する傾向にある。また、ポリイミド樹脂層の熱伝導率を厚み方向で０．２Ｗ／ｍＫ以上、平面方向で０．３Ｗ／ｍＫ以上とすることでより放熱特性に優れたフレキシブル基板用積層体とすることができる。ポリイミド樹脂層の熱伝導率を高めるためには、溶媒中に熱伝導性フィラーを分散させた後、攪拌させながらポリイミド原料であるジアミンと酸無水物を添加し反応を進行させる方法で熱伝導性フィラーの分散性を高めることが好ましい。この場合には、ポリイミド層形成後のポリイミド樹脂層中の熱伝導性フィラー含有率が３０〜８０ｗｔ％となるようにポリアミック酸溶液を調製する。
【実施例】
【００１８】
以下、実施例により本発明を具体的に説明する。
【００１９】
本実施例に用いた略号は以下の化合物を示す。
【００２０】
ｍ−ＴＢ：２，２’−ジメチル−４，４’−ジアミノビフェニル
ＴＰＥ−Ｒ：１，３−ビス（４−アミノフェノキシ）ベンゼン
３，４’−ＤＡＰＥ：３，４’−ジアミノジフェニルエーテル
ＰＭＤＡ：ピロメリット酸二無水物
ＢＰＤＡ：３，３’４，４’−ビフェニルテトラカルボン酸
ＤＭＡｃ：Ｎ，Ｎ−ジメチルアセトアミド
実施例１
攪拌装置を備えたセパラブルフラスコを超音波装置の水浴に浸し、このフラスコに平均粒子径が３μｍの球状アルミナフィラーとＤＭＡｃを加えて窒素雰囲気下、超音波を照射しながら２時間撹拌した。次に、ジアミン成分としてｍ−ＴＢ、ＴＰＥ−Ｒ及び３，４’−ＤＡＰＥ（モル比率：６７／２０／１３）を加え溶解させた後、超音波照射を止め攪拌を維持したまま、酸無水物成分としてＰＭＤＡを加えて窒素雰囲気下、室温で３．５時間重合反応を行い、樹脂成分であるポリアミック酸とフィラーとの合計量に対して、フィラーを４０ｗｔ％含有するポリアミック酸溶液（溶液粘度：９，６００ｃＰ）を得た（このフィラーの含有割合の算出において溶媒は除外される。以下同様。）。
【００２１】
得られたフィラー含有ポリアミック酸溶液を、厚み１８μｍ、表面粗さＲｚ  ０．７μｍの銅箔上に、硬化後の厚みが約３０μｍとなるように塗布し、１４０℃未満で５分間乾燥し溶媒を除去し、１５０〜３６０℃の温度範囲で、段階的に１８分かけて昇温加熱してフレキシブル基板用積層体を得た。このフレキシブル基板用積層体について、表１に示す銅箔引剥し強度、熱分解温度及び耐折性、絶縁層の体積抵抗率と熱伝導率をそれぞれ評価した。結果を表１に示す。
【００２２】
なお、表中の各特性については、下記評価方法に従った。
［銅箔引剥し強度］
フレキシブル基板用積層体の銅箔層を幅１．０ｍｍ、長さ１８０ｍｍの長矩形にパターンエッチングし、そのパターンが中央になるように、幅２０ｍｍ、長さ２００ｍｍに試験片を切り抜き、ＩＰＣ−ＴＭ−６５０．２．４．１９により１８０°引剥し試験を行った。
【００２３】
［熱分解温度］
フレキシブル基板用積層体のＣｕ層をエッチングして得たポリイミドフィルムを試料として熱重量分析装置（装置名    ；セイコーインスツルメンツ社製ＴＧ−ＤＴＡ２２０）によりＴＧ／ＤＴＡ測定（昇温速度；１０℃／ｍｉｎ）を行い、試料の重量が５％減少する温度を熱分解温度とみなした。
【００２４】
［耐折性］
フレキシブル基板用積層体の銅箔層をエッチングして得たポリイミドフィルムを幅５ｍｍ、長さ３０ｍｍの矩形に切り出した。この試験片に対して長さ方向の両端を合わせて輪を作り、続いて元の矩形状に戻す操作を２０回繰り返し、可視範囲で試験片に折れ目や裂け目が生じるかどうかを調べた。２０回の繰り返し操作で外観に全く変化が認められなかったものを○、２０回の繰り返し操作の途中で裂け目が生じたものを△、１回目で折れたものを×とした。
【００２５】
［体積抵抗率］
測定対象のポリイミド樹脂フィルムを１０×１０ｍｍのサイズに切り出し、ＡＳＴＭ  Ｄ２５７により体積抵抗率を測定した。
【００２６】
［熱伝導率］
測定対象のポリイミド樹脂フィルムを３０×３０ｍｍのサイズに切り出し、周期加熱法による厚み方向の熱拡散率、ＤＳＣによる比熱、水中置換法による密度をそれぞれ測定し、これらの結果をもとに熱伝導率を算出した。
【００２７】
実施例２〜４
樹脂成分であるポリアミック酸とフィラーとの合計量に対して、球状アルミナフィラーの配合割合が５０〜７０ｗｔ％となるように、フィラー量を１０ｗｔ％ずつ増加させた以外は、実施例１と同様に行った。結果を表１に示す。
【００２８】
比較例１
攪拌装置を備えたセパラブルフラスコにＤＭＡｃと実施例１と同じジアミン及び酸無水物を加え、窒素雰囲気下、室温で３．５時間重合反応を行い、フィラーを含有しないポリアミック酸溶液（溶液粘度：４８，４００ｃＰ）を得た。
得られたポリアミック酸溶液を用いて、実施例１と同様にして銅箔上にポリイミド層を形成しフレキシブル基板用積層体を得、同様に評価した。結果を表１に示す。
【００２９】
比較例２
樹脂成分であるポリアミック酸とフィラーとの合計量に対して、球状アルミナフィラーの配合割合が１０ｗｔ％となるように、フィラー量を配合した以外は、実施例１と同様に行った。結果を表１に示す。
【００３０】
比較例３
樹脂成分であるポリアミック酸とフィラーとの合計量に対して、球状アルミナフィラーの配合割合が８５ｗｔ％となるように、フィラー量を配合した以外は、実施例１と同様に行った。結果を表１に示したが、耐折性が著しく悪く、実用的でなかったため他の評価項目については評価を行わなかった。
【００３１】
【表１】
2008251900.tif 000002
【産業上の利用可能性】
【００３２】
本発明のフレキシブル基板用積層体は放熱性に優れ、導体層と絶縁層との実用的接着強度を有し、屈曲性にも優れることから、これらの特性が求められる携帯電話や、ノートパソコンなどの小型電子機器に好適に用いることができる産業上の利用可能性の高いものである。